СПОСОБ ОБЕЗУГЛЕРОЖИВАНИЯ АЛЮМИНИЯ, ПРОИЗВЕДЕННОГО КАРБОТЕРМИЧЕСКИМ СПОСОБОМ

1. Способ извлечения обезуглероженного алюминия, включающий этапы:
4
3
- получения расплавленного сплава, который содержит AlC и алюминий,
- охлаждения расплавленного сплава,
4
3,
- добавления достаточного количества тонко распределенного газа в расплавленный сплав при температуре от примерно 700°C до примерно 900°C, чтобы отделить алюминий от выделений AlC и
4
3
- извлечения алюминия из выделенний AlC,
причем извлеченный алюминий представляет собой обезуглероженный алюминий, произведенный карботермическим способом,
4
3
причем этап добавления достаточного количества тонко распределенного газа вызывает флотацию выделений AlC.
4
3
2. Способ по п.1, в котором этап извлечения алюминия из выделений AlC осуществляют декантацией, подповерхностной или вакуумной выливкой алюминия в сборник.
3. Способ по п.1, в котором газ является инертным газом.
4. Способ по п.1, в котором используемый инертный газ является аргоном или диоксидом углерода.
5. Способ по п.1, в котором газ является газовой смесью.
6. Способ по п.5, в котором газовая смесь представляет собой смесь инертного газа с химически активным газом.
7. Способ по п.6, в котором инертный газ является аргоном, а химически активный газ хлором.
8. Способ по п.1, в котором газ вводят в расплавленный сплав с помощью ротационного диспергатора, трубчатого барботера или пористого диффузора.
2
9. Способ по п.7, в котором газовая смесь содержит 95 об.% аргона и 5 об.% Cl.
10. Способ по п.1, в котором этап добавления достаточного количества тонко распределенного газа в расплавленный сплав включает трамбование полученных твердых материалов на поверхности расплавленного сплава внутрь расплавленного сплава.